(57)【要約】【課題】  セラミックグリーンシートを高い生産性を以って焼成するとともに、得られたセラミックシートの歪みを少なくする。【解決手段】  アルミナ製多孔性拘束板７の間にセラミックグリーンシート１が交互に挟まれた積層体９を得ること、積層体をセッター１０に配置してセッター組立体１１を得ること、セッター組立体にスペーサー１２を配置すること、セッター組立体を積み上げること、さらに、セッター組立体を積み上げてセッター組立集合体１３を得ること及びセッター組立集合体を焼成炉に導入してセラミックグリーンシートを焼成する方法において、上面及び／又は下面１ｅに断面、Ｖ字形又はＵ字形の分轄溝２を有するセラミックグリーンシート１を使用して、それがセラミックシートになったとき顕在する歪み、反り及び又はうねり等の平面特性の低下をセラミックグリーンシートの焼成時に抑制しておく。【選択図】図６
2014051409.tif 000002
【特許請求の範囲】
【請求項１】
厚み（Ｄ）が０．１〜１ｍｍの焼結アルミナからなる多孔性拘束板（７）の上に、最終的に焼成して得られるセラミックシートの厚みを０．０１〜１ｍｍにできる方形セラミックグリーンシート（１）を重ねて、上下の前記拘束板の間にセラミックグリーンシートが交互に挟まれた積層体（９）を形成する第一ステップと、
その積層体を１層又はそれより多い複数層積み上げるとともに、前記積層体より少なくとも一方の幅が広い方形のセッター（１０）に１個、載置して又は複数個、併置して、前記積層体がセッターに配置されたセッター組立体（１１）を形成する第二ステップと、
前記セッター組立体のセッターの少なくとも２箇所に前記積層体の高さより高いスペーサー（１２）を配置する第三ステップと、
前記スペーサーの上に前記同様に構成された他のセッター組立体を積み上げて、上下位のセッター組立体間に所定の空間（Ｐ）を形成する第四ステップと、
同様に前記第一〜第四ステップを反復して前記セッター組立体が複数段、積み上げられたセッター組立集合体（１３）を形成する第五ステップと、
前記セッター組立集合体を焼成炉に導入して、前記セラミックグリーンシートを焼成する第六ステップと、を含むセラミックグリーンシートの焼成方法において、
前記セラミックグリーンシートとして、その上面及び／又は下面（１ｅ）にセラミックグリーンシートの厚み（Ｄ）の２／３までの深さ（ｄ１）の断面、Ｖ字形又はＵ字形の縦横溝（２ａ，２ｂ）を少なくとも１組、設けたセラミックグリーンシートを使用することを特徴とするセラミックグリーンシートの焼成方法。
【請求項２】
前記縦横溝（２ａ，２ｂ）が、セラミックグリーンシート（１）の側端面（１ａ，１ｂ，１ｃ，１ｄ）から所定距離（Ｌ）、内方側の部位に方形をなすように配置されている請求項１記載のセラミックグリーンシートの焼成方法。
【請求項３】
前記縦横溝（２ａ，２ｂ）が、セラミックグリーンシート（１）の側端面（１ａ，１ｂ，１ｃ，１ｄ）から所定距離（Ｌ）、内方側の部位に方形をなすように配置された第一縦横溝群（３）と、その第一縦横溝群の内方に格子状に配置されている第二縦横溝群（４）とからなる請求項１記載のセラミックグリーンシートの焼成方法。
【請求項４】
前記縦横溝（２ａ，２ｂ）が、交差部で非連続になっている請求項１〜３のいずれか１項に記載のセラミックグリーンシートの焼成方法。
【請求項５】
前記縦横溝（２ａ，２ｂ）は、非連続溝である請求項１〜４のいずれか１項に記載のセラミックグリーンシートの焼成方法。
【発明の詳細な説明】
【技術分野】
【０００１】
本発明は、薄型セラミックグリーンシートの焼成工程において、歪み、反り又はうねり等の平面特性の低下を抑制しながら、高い生産性を以って薄型セラミックグリーンシートを焼成する方法に関するものである。
【背景技術】
【０００２】
従来から周知のセラミックグリーンシートの焼成方法として、セラミックグリーンシートをアルミナ製多孔板に交互に挟んで積層体を形成すること、その積層体をアルミナ製多孔質棚板に載置すること、前記棚板の四隅にスペーサーを配置すること、前記スペーサーの上に前記同様に構成された棚板を積み上げて、上下位の棚段間に所定の空間を有する棚段群を形成すること、前記棚段群を焼成炉に導入して、前記セラミックグリーンシートを焼成することからなる薄型セラミックグリーンシートの焼成方法が公知である｛（公知技術）特許第３７９２４６６号明細書｝。
【０００３】
この公知技術は、薄型の広い平面を有するセラミックグリーンシートを高い生産性を以って焼成できるとともに、得られたセラミックシートにおける寸法のバラツキを抑制できるという相応の効果を発揮している。
【先行技術文献】
【特許文献】
【０００４】
特許第３７９２４６６号明細書
【発明の概要】
【発明が解決しようとする課題】
【０００５】
しかしながら、近年、前記セラミックシートが使用される電気・電子部品業界において、電気・電子部品が小型化かつ高精密化するに伴い、セラミックシート、特に厚みが０．０１〜１ｍｍの薄型のセラミックシートの歪み、反り又はうねり等の平面特性の低下現象（以下。「歪み」なる用語をもって総称する。）が発生し易くなるので、この歪みを抑制することが重要になってきている。
【０００６】
そこで、本発明者等は、薄型のセラミックグリーンシートを高い生産性を以って焼成できるとともに、歪みを抑制できるセラミックグリーンシートの焼成方法を確立するために鋭意、検討した結果、セラミックシートの面方向に関する物理的特性を幾分犠牲にすれば、厚み方向に関する物理的特性を重要視する用途の電気・電子部品に使用されるセラミックシートにおいては、前記焼成過程においてセラミックグリーンシートに歪みが発生しても、その発生部位から他の部位に歪みが伝播するのを阻止する手段を前記セラミックグリーンシートに予め施しておけばよいという事実を見出し、本発明を完成した。
【０００７】
従って、本発明が解決しようとする課題は、薄型のセラミックグリーンシートを高い生産性を以って焼成できるとともに、歪みが発生してもその発生部位から他の部位に伝播するのを抑制できるセラミックグリーンシートの焼成方法を提供することにある。
【課題を解決するための手段】
【０００８】
本発明は前記の課題を解決するために、厚みＤが０．１〜１ｍｍの焼結アルミナからなる多孔性拘束板の上に、最終的に焼成して得られるセラミックシートの厚みを０．０１〜１ｍｍにできる方形セラミックグリーンシートを重ねて、上下の前記拘束板の間にセラミックグリーンシートが交互に挟まれた積層体を形成する第一ステップと、その積層体を１層又はそれより多い複数層積み上げるとともに、前記積層体より少なくとも一方の幅が広い方形のセッターに１個、載置して又は複数個、併置して、前記積層体がセッターに配置されたセッター組立体を形成する第二ステップと、前記セッター組立体のセッターの少なくも２箇所に前記積層体の高さより大きいスペーサーを配置する第三ステップと、前記スペーサーの上に前記同様に構成された他のセッター組立体を積み上げて、上下位のセッター組立体間に所定の空間を形成する第四ステップと、同様に前記第一〜第四ステップを反復して前記セッター組立体が複数段、積み上げられたセッター組立集合体を形成する第五ステップと、前記セッター組立集合体を焼成炉に導入して、前記セラミックグリーンシートを焼成する第六ステップと、を含むセラミックグリーンシートの焼成方法において、前記セラミックグリーンシートとして、その表面及び／又は裏面にセラミックグリーンシートの厚みの２/３までの深さの断面、Ｖ字形又はＵ字形の縦横溝が少なくとも１組、設けたセラミックグリーンシートを使用するという手段を採用する。  
【０００９】
本発明は、前記の手段を採用することにより、まず公知技術と同様に、セラミックグリーンシートを高い生産性をもって焼成できる。
【００１０】
すなわち、第一ステップにおいて、最終的にして焼成して得られる厚みＤが０．０１〜１ｍｍと薄い方形セラミックグリーンシートがそれと等しいか又は僅かに厚みの大きい０．１〜１ｍｍの焼結アルミナからなる多孔性拘束板の間にセラミックグリーンシートが交互に挟まれた積層体を使用するので、その積層体の厚みは総じて小さくなり、同一焼成能力のある焼成炉により多くのセラミックグリーンシートを供給できる。
【００１１】
同様に第二ステップにおいて、前記積層体がそれより少なくとも一方の幅が広い方形のセッターの上に１個、載置され又は複数個、併置される。そのため、第三ステップにおいて、積層体の外方においてセッターの上に複数個のスペーサーを配置できる。
【００１２】
第四ステップにおいて、セッター組立体の高さより大きいスペーサーが使用されているので、その上に前記同様に構成された他のセッター組立体を積み上げると、上下位のセッター組立体間に所定の空間を形成でき、その結果、第五ステップにおける焼成過程でセッター組立体間に熱空間を確保できる。
【００１３】
第五ステップにおいて、前記第一〜第四ステップを反復して前記セッター組立体が複数段、積み上げられるので、生産性の向上に繋がるセッター組立集合体を形成できる。なお、本発明において生産性とは、前記セッター組立集合体に積み込んだセラミックグリーンシートの表面積の総計を以って定義する。従って、セラミックグリーンシート、１枚当たりの表面積が大きい場合は焼成枚数が減少するし、逆に小さい場合は、焼成枚数は増大する。本発明の場合、前記セッター組立集合体１基当たり前記の総表面積は、０．０００１〜１００００平方ｍの範囲とする。
【００１４】
第五ステップにおいて、上記のようにセッター組立集合体を焼成炉に導入するので、セラミックグリーンシートが高い生産性をもって焼成されるとともに、この過程でセラミックグリーンシートは、多孔性拘束体に挟まれているので、厚さ方向の変位が拘束されるとともに、そこから発生する有機バインダ、溶媒及び可塑剤等は、拘束体の多孔から外方に放散させることができる。
【００１５】
本発明は、前記の手段を採用することにより、さらに前記の作用に加えてセラミックグリーンシートの焼成過程において歪みの拡散を抑制するという作用を生み出す。
【００１６】
すなわち、本発明に係るセラミックグリーンシートの表面及び／又は裏面にセラミックグリーンシートの厚みの２/３までの深さの断面、Ｖ字形又はＵ字形の縦横溝を少なくとも１組、設けられているので、焼成時にセラミックグリーンシートから焼成セラミックシートに変化する過程で焼成セラミックシートの特定の部位に歪みが発生しても、前記縦横溝がその歪みを他の部位に伝播するのを阻止し、ひいては歪みのより少ないセラミックシートの生成を可能にする。
【００１７】
さらに、本発明に使用されるセラミックグリーンシートの好ましい実施態様（第一実施態様）において、前記縦横溝が、セラミックグリーンシートの側端面から所定距離内方側の部位に方形をなすように配置されているので、その縦横溝は、セラミックグリーンシートにおいて自由端をなす側縁部に発生し易い歪み、特にうねりが内方に伝播するのを阻止する。
【００１８】
本発明に使用されるセラミックグリーンシートのより好ましい実施態様（第二実施態様）において、前記縦横溝がセラミックグリーンシートの側端面から所定距離内方側の部位に方形をなすように配置された第一縦横溝群と、その第一縦横溝群の内方に格子状に配置されている第二縦横群とから構成されているので、まず、第一縦横溝群が、前記第一実施態様と同様の作用、すなわち、セラミックグリーンシートの側縁部に発生し易い歪みが内方に伝播するのを阻止するとともに、第二縦横群がセラミックグリーンシートの内方領域に発生した歪みをその部位から同じ領域内の他の部位に伝播するのを阻止する。
【００１９】
本発明の第三実施態様として、縦横溝同士の交差部を非連続にするという手段を採用しているので、縦横溝として連続溝を採用した場合併発する本発明の弊害を抑制する。すなわち、縦横溝を無制限に多数組、配置すると、焼成時に縦横溝の交差領域に形成される縦横溝が存在するセラミックグリーンシートの厚さの上半分以上の領域における四つのコーナー部が自由端のような挙動を示し易くなるという弊害を抑制する。  
【００２０】
前記同様の思想のもとで本発明の第四実施態様では、縦横溝を非連続にするという手段を採用する。
【発明の効果】
【００２１】
本発明は、薄型のセラミックグリーンシートを高い生産性を以って焼成できるとともに、歪みの発生による平面特性の低下を抑制できるという優れた効果を発揮する。
【図面の簡単な説明】
【００２２】
【図１】本発明に係るセラミックグリーンシートの一実施態様を示す平面図である。
【図２】前記セラミックグリーンシートの焼成時に発生する歪みの状態と歪みの伝播を抑制する分割溝とを示す部分拡大断面図である。
【図３】図２に記載のＡ部分を拡大して示す要部拡大図である。
【図４】本発明に係るセラミックグリーンシートの他の実施態様を示す平面図である。
【図５】前記同様に別の実施態様を示す平面図である。
【図６】本発明に係るセラミックグリーンシートを多孔性拘束板で挟んで積層体にする状態を示す分解斜視図である。
【図７】前記積層体をセッターに配置された状態を示す部分断面斜視図である。
【図８】本発明に係るセッター組立集合体の一実施態様を示す斜視図である。
【図９】前記同様のセッター組立集合体を示す部分側面図である。
【図１０】前記セッター組立集合体の別の実施態様を示す斜視図である。
【発明を実施するための形態】
【００２３】
次に、図面を参照しながら、本発明を実施するための最良の形態について、説明する。
【００２４】
最初に本発明に使用する原材料等を準備する。すなわち、多数枚の方形セラミックグリーンシート、それを載置する多孔性拘束板、それらを積層体にして載置するセッター及びさらにそれらからなるセッター組立体同士の間に挟むスペーサーを準備する。なお、本発明においてセラミックとは、グリーンシートを焼成して最終的に厚さを０．０１〜１ｍｍの薄型セラミックシートにできる原材料を意味し、このようなセラミックとしては、例えば、ジルコニア、チタニア、窒化アルミニウム、ホウ酸ガラス、コージェライト、ムライトシート、その他、現在電気・電子工業分野において実用化されているセラミック等を意味する。ただし、アルミナは次に述べる多孔性拘束板として利用されるので、セラミックの対象としないし、好ましくは、アルミナの色と補色の関係にある色彩を有するセラミックを採用する。なぜならば、後述するように、方形セラミックグリーンシートを２枚の多孔性拘束板で挟む作業を人為的に実施するとき、作業者が両者の相対的位置関係を視覚で調節するのに有利であるからである。
【００２５】
次に、このような薄型セラミックを製造するためのグリーンシートは、それ自体公知の方法により製造される。すなわち、前記セラミックの原料粉末と有機質又は無機質のバインダとを分散媒に分散させてスラリーにし、さらに必要により、そのスラリーに可塑剤を添加して、ドクターブレード法、カレンダーロール法又は押出し法等により、移動するキャリヤシート、例えば、ポリエチレンテレフタレートシートの上に所定の厚みの長尺セラミックグリーンシートの形態で成形する。
【００２６】
このようにして得られたセラミックグリーンシートを、図１に示すように、所定の大きさの形状に裁断して方形のセラミックグリーンシート１にする。次いで、それら方形セラミックグリーンシート１の表面又は裏面１ｅに、その四つの側端面１ａ，１ｂ，１ｃ，１ｄから所定距離Ｌ、好ましくは０．５〜２０ｍｍをおいて内方側に寄った部位に縦溝２ａと横溝２ｂからなる分割溝２、好ましくは方形の分割溝２を形成する。なお、本発明においてセラミックグリーンシートを方形にするのは、多孔性拘束板又はセッターの形状に合わせた形にするとともに、その焼成時にそれを平面的に配置するときの占有面積効率を高めるためである。
【００２７】
ここで分割溝２とは、図２及び図３に示すように、方形セラミックグリーンシート１の表面及び／又は裏面（以下、前記図及び関連する図において、代表的に表面を以ってかつ符号１ｅを付して説明する。）にセラミックグリーンシート１の厚みＤの２／３、好ましくは、２／３以下、１／５までの深さｄ１の断面、Ｖ字形又はＵ字形の縦溝２ａと横溝２ｂを総称する。なお、分割溝２の深さｄ１をセラミックグリーンシート１の厚みＤの２／３以下とするのは、厚みＤの２／３を超えると、最終的に得られた焼結セラミックシートにおける長さ方向の物理的特性が損なわれて、その用途範囲が制限されるからであり、逆に１／５未満にすると、本発明特有の効果が発現しないからである。
【００２８】
本発明においては、好ましくは、前記分割溝２として、図４に示すように、前記縦溝２ａと横溝２ｂが、方形セラミックグリーンシート１の表面１ｅに、その四つの側端面１ａ，１ｂ，１ｃ，１ｄから所定距離Ｌをおいて内方側に寄った部位に配置された第一縦横溝群３と、その第一縦横溝群３の内方に前記縦溝２ａと横溝２ｂが格子状に配置されている第二縦横群４とから構成するとともに、前記第一縦横溝群３と第二縦横群４との間に非接合領域５を設けて、両縦横溝３，４を接合させないようにする。なお、前記第二縦横溝群４として、図５に示すように、縦溝２ａと横溝２ｂとを複数対、設けるとともに、前記縦溝２ａと横溝２ｂとが、特に工夫しない場合にできる交差部（図示なし）において、縦溝２ａと横溝２ｂとを敢えて接合させない非接合領域６を形成する。
【００２９】
本発明において、さらに好ましい実施態様として、前記縦溝２ａと横溝２ｂ自体を鎖線、破線又は１点鎖線状の非連続溝する。このような縦溝２ａ、横溝２ｂ及び第二縦横群４を非連続線にするとともに、第一縦横群３と第二縦横群４との間及び第二縦横群４自体に非接合領域６を設けることにより、後述する発明の効果に影響する負の作用を抑制するのである。
【００３０】
次に、アルミナ製の方形多孔性拘束板を用意する。そして、図６に示すように、方形の多孔性拘束板７の表面７ａに前述した方形セラミックグリーンシート１を載置するとともに、その方形セラミックグリーンシート１の上にさらに他の多孔性拘束板７を載せて、１枚のセラミックグリーンシート１を２枚の多孔性拘束板７の間にサンドウィッチ状に挟む。
【００３１】
なお、多孔性拘束板７には、多数個の透孔８が規則的又は非規則的にあけられており、後述するセラミックグリーンシート１の焼成時にそれらの透孔８を通じて、有機質のバインダや分散剤等を外方に蒸発させたり、焼成に必要な熱風を外方からセラミックグリーンシート１に当てたりすることが可能になっている。また、多孔性拘束板７として、アルミナ板を使用するのは、セラミックグリーンシート１の焼成に耐えるセラミックとして耐熱性があるのみならず、外観が白色であるからである。なぜならば、本発明の実施において多孔性拘束板７は反復して使用するが、セラミックグリーンシートとの焼成回数が増えると多孔性拘束板であるアルミナ板が着色する。着色の一要因としてセラミックグリーンシートからその構成成分が微量ではあるがアルミナ板を汚染する現象がある。アルミナ板の汚染度を視覚で判断するために本発明においては白色のアルミナ板を多孔性拘束板として使用する。
【００３２】
このようにして、図７、図８及び図９に示すように、セラミックグリーンシート１の上に多孔性拘束板７を積み上げ、最終的には複数枚、例えば、５枚のセラミックグリーンシート１がそれより１枚多い多孔性拘束板７によりサンドウィッチ状にされた積層体９を組み立てる（第一ステップ）。
【００３３】
次に、方形のアルミナ製セッター１０を準備し、その上に１個の積層体９を載置し、さらに複数個、２〜８個の積層体９を併置して、セッター組立体１１を形成する。これらの場合、セラミックグリーンシート１又は前記多孔性拘束板７より少なくとも一方の幅が広いアルミナ製セッター１０を用いて、その両側縁部又はコーナー部１０ａ，１０ｂにセラミック又は金属製直方体状のスペーサー１２を載せる（第二、第三ステップ）。スペーサー１２は、セッター組立体１１の高さｈより僅かに大きい高さＨを有し、両者の間に０．１〜１０ｍｍ、好ましくは０．５〜５ｍｍの高低差ｔを有するようにする。
【００３４】
さらに続いて、このように組み立てられたセッター組立体１１の上に同様にして組み立てられた他のセッター組立体１１を、スペーサー１２又は所定の空間Ｐを介して、載置し、さらに同様にセッター組立体１１を複数段、好ましくは２〜１００段積み上げて、セッター組立集合体１３とする（第四、第五ステップ）。
【００３５】
最後に、このように得られたセッター組立集合体１３を焼成炉、例えば、特開平０８−２９０９７６号公報に記載の焼成炉のコンベアに載せて、加熱トンネル領域に供給し、常圧下で８００〜１４００℃でセラミックグリーンシート１を焼成する。すると、本発明の目的物である焼成セラミックシートが得られる（第六ステップ）。
【００３６】
この焼成過程で、積層体９内のセラミックグリーンシート１はセッター組立体１１の外部から熱エネルギーを受けて、周縁部から内方に向かって徐々に焼成されてゆくとともに、セラミックグリーンシート１が保有する有機質バインダ及び分散剤等が内部から蒸発して、多孔性拘束板７を通じて又は通ずることなく多孔性拘束板７とセラミックグリーンシート１との間を通って外部に逸散する。
【００３７】
セラミックグリーンシート１は焼成されてゆくにつれて逸散していった有機質バインダ及び分散剤が占めていた容積分が収縮する乾燥収縮及び粉体の焼結に伴う収縮が生ずる。最終的に得られるセラミックシートの厚みが０．１〜１ｍｍと比較的薄いので、収縮過程で歪みが所定部位に集中したりうねりになったりし易い。特に、セラミックグリーンシート１において自由端が存在する周縁部にうねりが生じ易い。
【００３８】
しかしながら、本発明に係るセラミックグリーンシート１には、その表面１ｅにセラミックグリーンシート１の厚みＤの２／３までの深さｄ１の断面、Ｖ字形又はＵ字形の分割溝２が少なくとも１組、設けられているので、図２及び図３に示したように、セラミックグリーンシート１の特定の部位で歪みＷが発生しても、その影響が周囲に伝播しない。つまり、図３において２本の鎖線１ｆ，１ｇ間で示した歪み領域Ｓが増幅しようとしても、その増幅が分割溝２で減衰されるとともに、前記歪み現象Ｗの発生によりセラミックグリーンシート１が膨らもうとしても、それはセラミックグリーンシート１の上にある多孔性拘束板７の拘束作用により抑制される。
【００３９】
他方、セラミックグリーンシート１において分割溝２の下方の肉厚の厚みｄ２は、他の部位の肉厚の厚みＤより小さいので、セラミックグリーンシート１が多孔性拘束板７に押圧されると、当然、その拘束板７の拘束作用をより受け易いから歪み現象Ｗは抑制される。なお、図２及び図３には、上記の現象が理解し易いように、その現象をマクロ的にかつ誇張して記載されている。
【００４０】
特に、本発明のセラミックグリーンシート１の好ましい実施態様においては、図４及び図５に示すように、側端面１ａ〜１ｄから所定の距離Ｌをおいて形成されている第一縦横溝群３が不連続的に形成されている場合、縦横溝２ａ，２ｂが側端部に発生する歪みＷが内方に伝播するのを顕著に遮断する。
【００４１】
さらに、前記同様に第二縦横溝群４が不連続的に形成されている場合において、縦横溝２ａ，２ｂに非接合領域５が形成されているとき、前記の効果を発揮するのみならず、もし交差領域が存在していた場合、その交差領域における四つの自由端の形成により誘発し易い歪みＷの発生を抑制するという効果を発揮する。
【００４２】
本発明は、その根本的技術思想を踏襲し発明の効果を著しく損なわない限度において、前記の実施態様に一部分を変更して実施することができる。例えば、図１０に示すように、１枚の縦長のセッター１０の上に３個の積層体９を並列配置した複数個のセッター組立体１１を上方に積層してセッター組立集合体１３を形成するとともに、各セッター１０の上に前記実施態様の場合より多いスペーサー１２を載せて、その上方に載せられるセッター１０が途中で撓むのを抑制することもできる。
【産業上の利用可能性】
【００４３】
本発明は、最終的に得られた焼結セラミックシートに分割溝が存在していてもその物理的特性が顕著に阻害されない分野、例えば圧電体、電池等の分野に利用できる。
【符号の説明】
【００４４】
１：方形セラミックグリーンシート，１ａ，１ｂ，１ｃ，１ｄ：側端面、２：分割溝，２ａ：縦溝，２ｂ：横溝、３：第一縦横溝群，４：第二縦横溝群，５：非接合領域，６：非接合領域，７：多孔性拘束板，８：透孔，９：積層体，１０：セッター，１１：セッター組立体，１２：スペーサー，１３：セッター組立集合体、Ｌ：距離。
【図１】
2014051409.tif 000003
【図２】
2014051409.tif 000004
【図３】
2014051409.tif 000005
【図４】
2014051409.tif 000006
【図５】
2014051409.tif 000007
【図６】
2014051409.tif 000008
【図７】
2014051409.tif 000009
【図８】
2014051409.tif 000010
【図９】
2014051409.tif 000011
【図１０】
2014051409.tif 000012